(57)【要約】【課題】  耐ブロッキング性に優れ、灰分が少なく、ポリオレフィン系樹脂と配合した際、透明性、柔軟性、低温耐衝撃性に優れ、良好な流動性を有する重合体組成物を与えるトリブロック重合体ペレットを提供すること。【解決手段】  芳香族ビニル化合物単位を主体とする重合体ブロックＡ１、芳香族ビニル化合物単位を主体とする重合体ブロックＡ２および共役ジエン単位を主体とする重合体ブロックＢより構成され、重合体ブロックＡ１の重量平均分子量〔Ｍｗ（Ａ１）〕と重合体ブロックＡ２の重量平均分子量〔Ｍｗ（Ａ２）〕の比〔Ｍｗ（Ａ１）／Ｍｗ（Ａ２）〕が０．１０〜０．８０であり、ガラス転移点が−４０〜０℃であるトリブロック共重合体およびその水素添加物から選ばれる少なくとも１種のトリブロック共重合体（ａ）のペレット１００質量部に対して、金属せっけん（ｂ）０．０５〜１．０質量部が添着されたトリブロック共重合体ペレット。【選択図】  なし【特許請求の範囲】
【請求項１】
芳香族ビニル化合物単位を主体とする重合体ブロックＡ１、芳香族ビニル化合物単位を主体とする重合体ブロックＡ２および共役ジエン単位を主体とする重合体ブロックＢより構成され、重合体ブロックＡ１の重量平均分子量〔Ｍｗ（Ａ１）〕と重合体ブロックＡ２の重量平均分子量〔Ｍｗ（Ａ２）〕の比〔Ｍｗ（Ａ１）／Ｍｗ（Ａ２）〕が０．１０〜０．８０であり、ガラス転移点が−４０〜０℃であるトリブロック共重合体およびその水素添加物から選ばれる少なくとも１種のトリブロック共重合体（ａ）のペレット１００質量部に対して、金属せっけん（ｂ）０．０５〜１．０質量部が添着されたトリブロック共重合体ペレット。
【請求項２】
トリブロック共重合体（ａ）における重合体ブロックＡ１および重合体ブロックＡ２の合計含有量が５〜４０質量％であり、重合体ブロックＢに含有される共役ジエン単位に由来する炭素−炭素二重結合の５０％以上が水素添加されていることを特徴とする請求項１に記載のトリブロック共重合体ペレット。
【請求項３】
金属せっけん（ｂ）がステアリン酸カルシウムであることを特徴とする請求項１または２に記載のトリブロック共重合体ペレット。
【請求項４】
請求項１〜３のいずれか１項に記載のトリブロック共重合体ペレット１００質量部およびポリオレフィン系樹脂（ｃ）１０〜９００質量部からなる重合体組成物。
【発明の詳細な説明】
【技術分野】
【０００１】
本発明は、トリブロック共重合体ペレットおよび重合体組成物に関する。
【背景技術】
【０００２】
従来より、芳香族ビニル化合物単位を主体とする重合体ブロックＡと共役ジエン単位を主体とする重合体ブロックＢとを備えるＡ-(Ｂ-Ａ)nまたは(Ａ-Ｂ)n（nはいずれも１以上の整数を表す）型のブロック共重合体が種々提案されており、加硫ゴムや軟質塩化ビニルの代替として各種の成形品の製造に使用されている。
【０００３】
また、ポリオレフィン系樹脂は、耐油性、耐薬品性、加工性に優れるものの、柔軟性、透明性、耐衝撃性が不足することから、上記のブロック共重合体を配合することによって、柔軟性、透明性、耐衝撃性を補い、自動車内外装材、家電部品、電線被覆材、家庭日用雑貨の用途などに広く用いられている。しかしながら、ポリオレフィン系樹脂に上記のブロック共重合体を配合したエラストマー組成物を造粒して得たペレットは、ブロッキングを起こし易く、成形装置への供給が困難になることが多い。
【０００４】
このようなエラストマー組成物のペレットのブロッキングを改良するための方法として、シリカ、タルク等の無機フィラーを粉打ちする方法や、ポリプロピレン微粒子を粉打ちする方法（特許文献１参照）などが知られている。しかしながら、無機フィラーを用いてトリブロック共重合体のブロッキングを解消するためには、多量の無機フィラーをブロック共重合体に添着させる必要があり、それを用いた成形品の透明性が低下するという問題があり、また安全性が要求される食品包装材、プラスチック製医薬品容器などの用途では、灰分が多くなるという問題がある。また、ポリプロピレン微粒子によるトリブロック共重合体のブロッキング解消効果は十分とはいえない。
【０００５】
しかも、上記した方法は、いずれもポリオレフィン系樹脂とブロック共重合体を溶融混錬して組成物とした後に造粒して得たペレットに無機フィラーやポリプロピレン微粒子を粉打ちするものであり、該溶融混錬の際にもブロック共重合体のブロッキングが生じるため該組成物を得るのが容易でない。
【０００６】
【特許文献１】特開２００２−３７１１３６号公報
【発明の開示】
【発明が解決しようとする課題】
【０００７】
しかして、本発明の目的は、耐ブロッキング性に優れ、灰分が少なく、ポリオレフィン系樹脂と配合した際、透明性、柔軟性、低温耐衝撃性に優れ、良好な流動性を有する重合体組成物を与えるトリブロック重合体ペレットを提供することにある。
【課題を解決するための手段】
【０００８】
本発明によれば、上記の目的は、芳香族ビニル化合物単位を主体とする重合体ブロックＡ１、芳香族ビニル化合物単位を主体とする重合体ブロックＡ２および共役ジエン単位を主体とする重合体ブロックＢより構成され、重合体ブロックＡ１の重量平均分子量〔Ｍｗ（Ａ１）〕と重合体ブロックＡ２の重量平均分子量〔Ｍｗ（Ａ２）〕の比〔Ｍｗ（Ａ１）／Ｍｗ（Ａ２）〕が０．１０〜０．８０であり、ガラス転移点が−４０〜０℃であるトリブロック共重合体およびその水素添加物から選ばれる少なくとも１種のトリブロック共重合体（ａ）のペレット１００質量部に対して、金属せっけん（ｂ）０．０５〜１．０質量部が添着されたトリブロック共重合体ペレットを提供することにより達成される。
【発明の効果】
【０００９】
本発明によれば、耐ブロッキング性に優れ、灰分が少なく、ポリオレフィン系樹脂と配合した際、透明性、柔軟性、低温耐衝撃性に優れ、良好な流動性を有する重合体組成物を与えるトリブロック共重合体ペレットが提供される。
【発明を実施するための最良の形態】
【００１０】
本発明に用いられるトリブロック共重合体（ａ）は、芳香族ビニル化合物単位を主体とする重合体ブロックＡ１、芳香族ビニル化合物単位を主体とする重合体ブロックＡ２および共役ジエン単位を主体とする重合体ブロックＢより構成されるブロック共重合体およびその水素添加物から選ばれる少なくとも１種のブロック共重合体である。
【００１１】
トリブロック共重合体（ａ）の重合体ブロックＡ１および重合体ブロックＡ２をそれぞれ構成する芳香族ビニル化合物単位を誘導する芳香族ビニル化合物としては、例えばスチレン、α−メチルスチレン、２−メチルスチレン、３−メチルスチレン、４−メチルスチレン、４−プロピルスチレン、４−シクロヘキシルスチレン、４−ドデシルスチレン、２−エチル−４−ベンジルスチレン、４−（フェニルブチル）スチレン、ビニルトルエン、１−ビニルナフタレン、２−ビニルナフタレンなどが挙げられる。これらの中でもスチレン、α−メチルスチレン、４−メチルスチレンが好ましい。重合体ブロックＡ１および重合体ブロックＡ２は、それぞれこれらの芳香族ビニル化合物から誘導される単位の１種のみで構成されていても、２種以上から構成されていてもよい。
【００１２】
重合体ブロックＡ１および重合体ブロックＡ２は、本発明の目的および効果の妨げにならない限り、それぞれ他の重合性単量体、例えば１，３−ブタジエン、イソプレン、２，３−ジメチル−１，３−ブタジエン、１，３−ペンタジエン、１，３−ヘキサジエン等の共役ジエンなどから誘導される単位を少量（好ましくはそれぞれ重合体ブロックＡ１および重合体ブロックＡ２の全質量の２０質量％以下）含んでいてもよい。
【００１３】
トリブロック共重合体（ａ）の重合体ブロックＢを構成する共役ジエン単位を誘導する共役ジエンとしては、例えば１，３−ブタジエン、イソプレン、２，３−ジメチル−１，３−ブタジエン、１，３−ペンタジエン、１，３−ヘキサジエンなどが挙げられる。これらの中でも１，３−ブタジエン、イソプレンまたは１，３−ブタジエンとイソプレンの混合物が好ましい。重合体ブロックＢは、これらの共役ジエンから誘導される単位の１種のみで構成されていても、２種以上から構成されていてもよい。重合体ブロックＢが２種以上の共役ジエン（例えば１，３−ブタジエンおよびイソプレン）の混合物から誘導される単位から構成されている場合、その混合比や重合形態（ブロック、ランダムなど）は特に制限されない。
【００１４】
重合体ブロックＢは、本発明の目的および効果の妨げにならない限り、他の重合性単量体、例えばスチレン、α−メチルスチレン、４−メチルスチレン等の芳香族ビニル化合物などから誘導される単位を少量（好ましくはそれぞれブロックＢの全質量の１０質量％以下）含んでいてもよい。
【００１５】
トリブロック共重合体（ａ）における重合体ブロックＡ１の重量平均分子量〔Ｍｗ（Ａ１）〕と重合体ブロックＡ２の重量平均分子量〔Ｍｗ（Ａ２）〕の比〔Ｍｗ（Ａ１）／Ｍｗ（Ａ２）〕は、０．１０〜０．８０の範囲内であり、０．２０〜０．６０の範囲内が好ましく、０．２５〜０．５０の範囲内がより好ましい。上記の比が０.１０に満たない場合には、調製したトリブロック共重合体ペレットから得られる成形品の力学的強度が低下し、０．８０を超える場合は、調製したトリブロック共重合体ペレットから得られる成形品の流動性が低下する。なお、本明細書における重量平均分子量とは、ゲルパーミエーションクロマトグラフィー（ＧＰＣ）測定によって求めたポリスチレン換算の重量平均分子量を意味する。
【００１６】
トリブロック共重合体（ａ）における重合体ブロックＡ１および重合体ブロックＡ２の合計含有量としては、トリブロック共重合体（ａ）の全質量に対して５〜４０質量％の範囲内であるのが好ましく、７〜３０質量％の範囲内がより好ましく、９〜２５質量％の範囲内がさらに好ましい。ブロック共重合体（ａ）におけるブロックＡ１およびブロックＡ２の合計含有量が４０質量％を超える場合には、調製したトリブロック重合体ペレットから得られる成形品の透明性が低下する傾向があり、５質量％未満の場合には、調製したトリブロック重合体ペレットから得られる成形品の力学的強度が低下する傾向にある。
【００１７】
トリブロック共重合体（ａ）における重合体ブロックＢに含有される共役ジエン単位に由来する炭素−炭素二重結合の水素添加率は、５０％以上であるのが好ましく、７０％以上がより好ましく、８０〜９５％の範囲内であるのがさらに好ましい。トリブロック共重合体（ａ）におけるブロックＢの水素添加率が５０％に満たない場合は、調製したトリブロック共重合体ペレットから得られる成形物の透明性が低下する傾向がある。
【００１８】
トリブロック共重合体（ａ）のガラス転移点は、−４０〜０℃の範囲内であり、−３５〜−５℃の範囲内が好ましく、−３５〜−１０℃の範囲内がより好ましい。ブロック共重合体（ａ）のガラス転移点が−４０℃に満たない場合には、調製したトリブロック共重合体ペレットから得られる成形品の透明性が低下し、０℃を超える場合には、調製したトリブロック重合体ペレットから得られる成形品の低温耐衝撃性が低下する。なお、本明細書におけるガラス転移点とは、示差走査型熱量計にて昇温速度１０℃／分で測定したガラス転移点を意味する。
【００１９】
トリブロック共重合体（ａ）の重量平均分子量は、３００００〜３０００００の範囲内であるのが好ましく、５００００〜２５００００の範囲内がより好ましく、７００００〜２０００００の範囲内がさらに好ましい。トリブロック共重合体（ａ）の重量平均分子量が３００００より小さい場合には、調製したトリブロック共重合体ペレットから得られる成形品の力学的強度が低下する傾向があり、３０００００を越える場合には、調製したトリブロック共重合体ペレットの流動性が低くなり、加工性が悪化する傾向がある。
【００２０】
トリブロック共重合体（ａ）は、例えばアニオン重合法により製造することができ、具体的には、（イ）アルキルリチウム化合物を開始剤として芳香族ビニル化合物、共役ジエン、芳香族ビニル化合物を逐次重合させる方法；（ロ）アルキルリチウム化合物を開始剤として芳香族ビニル化合物、共役ジエンを逐次重合させ、次いでカップリング剤を加えてカップリングする方法；（ハ）ジリチウム化合物を開始剤として共役ジエン、次いで芳香族ビニル化合物を逐次重合させる方法などが挙げられる。
【００２１】
上記のアルキルリチウム化合物としては、例えばメチルリチウム、エチルリチウム、ｎ−ブチルリチウム、ｓｅｃ−ブチルリチウム、ｔｅｒｔ−ブチルリチウム、ペンチルリチウムなどが挙げられる。カップリング剤としてはジクロロメタン、ジブロモメタン、ジクロロエタン、ジブロモエタン、ジブロモベンゼンなどが挙げられる。また、ジリチウム化合物としてはナフタレンジリチウム、ジリチオヘキシルベンゼンなどが挙げられる。
【００２２】
これらのアルキルリチウム化合物、ジリチウム化合物などの開始剤およびカップリング剤の使用量は、目的とするトリブロック共重合体（ａ）の重量平均分子量により決定されるものであるが、通常、重合に用いる芳香族ビニル化合物および共役ジエンの合計１００質量部あたり、アルキルリチウム化合物、ジリチウム化合物などの開始剤は０．０１〜０．２質量部、カップリング剤を使用する場合は０．００１〜０．８質量部の割合で用いられる。
【００２３】
上記のアニオン重合は、溶媒の存在下で行うのが好ましく、溶媒としては、開始剤に対して不活性で、重合反応に悪影響を及ぼさないものであれば特に制限はなく、例えばヘキサン、ヘプタン、オクタン、デカン、トルエン、ベンゼン、キシレンなどの飽和脂肪族炭化水素または芳香族炭化水素が挙げられる。また、重合反応は、上記したいずれの方法による場合も、通常、０〜８０℃の範囲内の温度で、０．５〜５０時間行う。
【００２４】
また、−４０〜０℃の範囲内（好ましくは−３５〜−５℃の範囲内、より好ましくは−３５〜−１０℃の範囲内）にガラス転移点を有するトリブロック共重合体（ａ）を得るには、重合の際に共触媒としてルイス塩基、例えばジメチルエーテル、ジエチルエーテル、テトラヒドロフラン等のエーテル類；エチレングリコールジメチルエーテル、ジエチレングリコールジメチルエーテル等のグリコールエーテル類；トリエチルアミン、Ｎ，Ｎ，Ｎ’，Ｎ’−テトラメチレンジアミン、Ｎ−メチルモルホリン等のアミン類などを、重合に用いる芳香族ビニル化合物および共役ジエンの合計１００質量部あたり、０．５〜７質量部の割合で添加して、トリブロック共重合体（ａ）のブロックＢを構成する共役ジエン単位の結合様式、具体的には１，２−結合および３，４−結合の含有量を４０〜８０％の範囲内に、好ましくは５０〜７５％の範囲内に、より好ましくは５５〜７５％の範囲内に制御するのが望ましい。
【００２５】
これらのルイス塩基は、１種を単独で添加しても、２種以上を混合して添加してもよい。ルイス塩基の添加量は、上記したブロックＢを構成する共役ジエン単位の結合様式をどの程度制御するかにより決定されるものであり、厳密な意味での制限はないが、通常、開始剤として用いるアルキルリチウム化合物またはジリチウム化合物に含有されるリチウム１グラム原子あたり０．１〜１０００モルの範囲内であり、１〜１００モルの範囲内がより好ましい。
【００２６】
上記した方法により重合を行なった後、重合反応液に含まれるブロック共重合体を、メタノールなどのこれらのブロック共重合体の貧溶媒に注いで凝固させるか、または重合反応液をスチームと共に熱水中に注いで溶媒を共沸によって除去（スチームストリッピング）した後、乾燥させることにより、水素添加されていないトリブロック共重合体（ａ）を単離することができる。
【００２７】
続いて、上記で得られたブロック共重合体を水素添加反応に付すことによって、水素添加されたトリブロック共重合体（ａ）を製造することができる。水素添加反応は、ラネーニッケル；Ｐｔ、Ｐｄ、Ｒｕ、Ｒｈ、Ｎｉ等の金属をカーボン、アルミナ、珪藻土等の単体に担持させた不均一系触媒；遷移金属化合物とアルキルアルミニウム化合物、アルキルリチウム化合物等との組み合わせからなるチーグラー系触媒；メタロセン系触媒などの水素添加触媒の存在下、反応および水素添加触媒に対して不活性な溶媒に上記で得られたブロック共重合体を溶解させ、水素と反応させることにより行うことができる。水素添加反応は、通常、水素圧力０．１〜２０ＭＰａ、反応温度２０〜２５０℃、反応時間０．１〜１００時間の条件で行なうことができる。なお、上記で得られたブロック共重合体を含む重合反応液からブロック共重合体を単離せず、該重合反応液をそのまま水素添加反応に付すこともできる。この方法による場合、水素添加反応液をメタノールなどの貧溶媒に注いで凝固させるか、または水素添加反応液をスチームと共に熱水中に注いで溶媒を共沸によって除去（スチームストリッピング）した後、乾燥することにより、水素添加されたトリブロック共重合体（ａ）を単離することができる。
【００２８】
このようにして得られたトリブロック共重合体（ａ）を、従来公知の方法を用いてペレット化することにより、トリブロック共重合体（ａ）のペレットを製造することができる。ペレット化の方法としては、例えば一軸または二軸押出機からトリブロック共重合体（ａ）をストランド状に押出して、ダイ部前面に設置された回転刃により、水中で切断する方法；一軸または二軸押出機からトリブロック共重合体（ａ）をストランド状に押出して、水冷または空冷した後、ストランドカッターにより切断する方法などが挙げられる。
【００２９】
得られたトリブロック共重合体（ａ）のペレットに金属せっけん（ｂ）を粉打ちして添着させることにより、本発明のトリブロック共重合体ペレットを製造することができる。この添着は、例えば、トリブロック共重合体（ａ）のペレットと金属せっけん（ｂ）の両者をタンブラーなどのミキサーで混合する方法；金属せっけん（ｂ）を水に分散させた分散液にトリブロック共重合体（ａ）のペレットを接触させる方法等により行うことができる。添着される金属せっけん（ｂ）の量は、トリブロック共重合体（ａ）のペレット１００質量部に対して、０．０５〜１．０質量部であり、０.０８〜０．８質量部の範囲内が好ましく、０．１０〜０．６質量部の範囲内がより好ましい。添着量が０.０５質量部に満たない場合は、耐ブロッキング性が不十分となり、１.０質量部を超える場合は、得られるトリブロック共重合体ペレットが、加熱時に黄変しやすく、また灰分が多くなるため、食品包装材、プラスチック製医薬品容器などの用途に適さなくなる。
【００３０】
上記の金属せっけん（ｂ）としては、ステアリン酸カルシウム、ステアリン酸アルミニウム、ステアリン酸亜鉛、ステアリン酸マグネシウム、ステアリン酸バリウム、ベヘン酸亜鉛、モンタン酸ナトリウム、１２−ヒドロキシステアリン酸マグネシウム、１２−ヒドロキシステアリン酸カルシウム、１２−ヒドロキシステアリン酸亜鉛等が挙げられる。これらの中でも、ステアリン酸カルシウム、ステアリン酸マグネシウムが、安全性に優れ、食品包装材、プラスチック製医薬品容器などの用途に好適に用いることができ、さらにステアリン酸カルシウムが耐熱性に優れることからより好ましい。また、これらの金属せっけんには、複分解法により製造されたものと直接法により製造されたものがあるが、複分解法により製造された金属せっけんが、加熱時の耐黄変性に優れ、また粒子が細かく少量でも耐ブロッキング効果が得られることから好ましい。
【００３１】
本発明のトリブロック共重合体ペレットにポリオレフィン系樹脂（ｃ）を溶融混練することによって、ペレットが膠着することなく本発明の重合体組成物を製造することができる。ポリオレフィン系樹脂（ｃ）としては、プロピレンの単独重合体、エチレンの単独重合体、プロピレンおよびエチレンのブロックまたはランダム共重合体、プロピレンまたは／およびエチレンとα−オレフィンとのブロックまたはランダム共重合体などが挙げられる。上記のα−オレフィンとしては、例えば１−ブテン、１−ペンテン、３−メチル−１−ブテン、１−ヘキセン、３−メチル−１−ペンテン、４−メチル−１−ペンテン、１−ヘプテン、１−オクテン、１−ノネン、１−デセン、１−ドデセン、１−テトラデセン、１−ヘキサデセン、１−オクタデセン、１−エイコセンなどの炭素数２０以下のα−オレフィンが挙げられ、これらの１種または２種以上を用いることができる。ポリオレフィン系重合体（ａ）としては、プロピレン−エチレン共重合体、プロピレン−１−ブテン共重合体、プロピレン−エチレン−１−ブテン共重合体、プロピレン−１−ヘキセン共重合体が好ましい。
【００３２】
本発明の重合体組成物におけるポリオレフィン系樹脂（ｃ）の含有量は、本発明のトリブロック共重合体ペレット１００質量部に対して、１０〜９００質量部の範囲内であり、５０〜４００質量部の範囲内が好ましく、１００〜２００質量部の範囲がより好ましい。ポリオレフィン系樹脂（ｃ）の含有量が１０質量部に満たない場合は、得られる重合体組成物からなる成形品の力学的強度が低下し、９００質量部を超える場合は、得られる重合体組成物からなる成形品の低温耐衝撃性が低下する。
【００３３】
本発明の重合体組成物には、本発明の主旨を損なわない範囲で他のポリマーを含有させてもよい。かかるポリマーとしては、ポリイソプレン、ポリブタジエン、スチレン−ブタジエンゴム、スチレン−イソプレンゴム、エチレン−酢酸ビニル共重合体、エチレン−エチルアクリレート共重合体、エチレン−（メタ）アクリル酸共重合体、エチレン−（メタ）アクリル酸共重合体の金属イオン架橋樹脂（アイオノマー）、ポリスチレン、ＡＳ樹脂、ＡＢＳ樹脂等のスチレン系樹脂、ポリフェニレンエーテル系樹脂、ナイロン６、ナイロン６６等のポリアミド系樹脂、ポリエチレンテレフタレート、ポリブチレンテレフタレート等のポリエステル系樹脂、ポリウレタン系樹脂、ポリオキシメチレンホモポリマー、ポリオキシメチレンコポリマー等のアセタール系樹脂、ポリメチルメタアクリレート系樹脂等のアクリル系樹脂などが挙げられる。
【００３４】
本発明の重合体組成物には、本発明の目的および効果を妨げない範囲で、粘着性付与樹脂、軟化剤、無機フィラーを添加することができる。粘着性付与樹脂としては、例えばロジン系樹脂、テルペンフェノール樹脂、テルペン樹脂、芳香族炭化水素変性テルペン樹脂、脂肪族系石油樹脂、脂環式系石油樹脂、芳香族系石油樹脂、クマロン・インデン樹脂、フェノール系樹脂、キシレン樹脂などが挙げられる。粘着性付与樹脂を添加する場合、その配合量は、得られる重合体組成物からなる成形品の耐衝撃性の観点から、トリブロック共重合体（ａ）１００質量部あたり、１００質量部以下であるのが好ましい。
【００３５】
軟化剤としては、例えばパラフィン系、ナフテン系、芳香族系のプロセスオイル；ジオクチルフタレート、ジブチルフタレート等のフタル酸誘導体；ホワイトオイル、ミネラルオイル、エチレンとα−オレフィンのオリゴマー、パラフィンワックス、流動パラフィン、ポリブテン、低分子量ポリブタジエン、低分子量ポリイソプレンなどが挙げられる。軟化剤を添加する場合、その配合量は、得られる重合体組成物からなる成形品のべとつきを抑制する観点から、トリブロック共重合体（ａ）１００質量部あたり、１００質量部以下であるのが好ましい。
【００３６】
無機フィラーとしては、例えばタルク、クレー、マイカ、ケイ酸カルシウム、炭酸カルシウム、炭酸マグネシウム、水酸化アルミニウム、水酸化マグネシウム、水酸化カルシウム、シリカ、アルミナ、酸化チタン、酸化鉄、酸化亜鉛、酸化マグネシウムなどが挙げられる。無機フィラーを添加する場合、その配合量は、得られる重合体組成物からなる成形品の表面平滑性、透明性の観点から、トリブロック共重合体（ａ）１００質量部あたり、３質量部以下であるのが好ましい。
【００３７】
また、本発明の重合体組成物には、必要に応じて他の添加剤、例えば、加工熱安定剤、光安定剤、紫外線吸収剤、酸化防止剤、滑剤、着色剤、帯電防止剤、難燃剤、撥水剤、防水剤、親水性付与剤、導電性付与剤、熱伝導性付与剤、電磁波シールド性付与剤、透光性調整剤、蛍光剤、摺動性付与剤、透明性付与剤、金属不活性化剤、防菌剤などをさらに添加してもよい。加工熱安定剤としては、例えばヒンダードフェノール系加工熱安定剤、リン系加工熱安定剤、ラクトン系加工熱安定剤、ヒドロキシル系加工熱安定剤などが挙げられる。加工熱安定剤を添加する場合、その配合量は、得られる重合体組成物からなる成形品の透明性の観点から、トリブロック共重合体（ａ）１００質量部あたり、３質量部以下であるのが好ましい。
【００３８】
本発明の重合体組成物の製造方法に特に制限はなく、本発明のトリブロック共重合体ペレット、ポリオレフィン系樹脂（ｃ）および必要に応じて加えられる他の成分を、ヘンシェルミキサー、Ｖブレンダー、リボンブレンダー、タンブラーブレンダー、コニカルブレンダーなどの混合機を用いて混合することによって、またはその混合後、一軸押出機、二軸押出機、ニーダーなどにより溶融混練することによって製造することができる。
【実施例】
【００３９】
以下、実施例によって、本発明について具体的に説明するが、本発明は以下の例により何ら限定されるものではない。なお、参考例および実施例中の各種測定値は以下の方法により求めた。
【００４０】
１）ブロック共重合体のガラス転移点
セイコー電子工業社製  示差走査型熱量計  ＤＳＣ２００を用い、１０℃／分の昇温速度にて、測定曲線の変曲点の温度を読みとり、ガラス転移点とした。
【００４１】
２）ブロック共重合体のスチレン含有量、１，２−結合および３，４−結合の含有量
１Ｈ−ＮＭＲスペクトル測定により算出した。
【００４２】
３）ブロック共重合体の水素添加率
水素添加反応前後のブロック共重合体のヨウ素価を測定し、その比より算出した。
【００４３】
４）耐ブロッキング性
ブロック共重合体のペレット１００ｇと後記の表１または２に示した量の金属せっけん、タルクまたはポリプロピレン微粉をポリエチレン袋に入れて十分撹拌した後、直径６ｃｍの円筒状のプラスチック製容器に移し、１ｋｇの荷重をかけて２５℃で１週間静置し、その後にプラスチック容器からペレットを取り出し、ペレットを引張試験機（インストロン製ＴＴ−ＤＭ）により圧縮し、破壊時の荷重を測定して下記基準により耐ブロッキング性を評価した。
○：破壊時の荷重  １ｋｇｆ未満
△：破壊時の荷重  １ｋｇｆ〜３ｋｇｆ
×：破壊時の荷重  ３ｋｇｆを超える
【００４４】
５）耐黄変性
ブロック共重合体のペレット４０ｇを２００℃で１２０分間加熱して、加熱後のｂ値を色差計（日本電色工業製３００Ａ）で測定して下記基準により評価した。
○：ｂ値  １未満
△：ｂ値  １〜４
×：ｂ値  ４を超える
【００４５】
６）灰分
ブロック共重合体のペレット４０ｇを５５０℃で１２０分間加熱して、加熱後の灰分を定量して下記基準により評価した。
○：灰分  ０．１０％未満
△：灰分  ０．１０％〜０．１５％
×：灰分  ０．１５％を超える
【００４６】
６）透明性
実施例および比較例で得られた重合体組成物より、２００℃でのプレス成形により１ｍｍ厚の試験片を作製して、ＡＳＴＭ  Ｄ−１００３に準拠して、ヘイズメーター（村上色彩技術研究所製「ＨＲ−１００」）を用いてヘイズ（％）を測定し、透明性の指標とした。ヘイズの値が小さいほど透明性に優れる。
【００４７】
７）柔軟性
実施例および比較例で得られた重合体組成物より、２００℃でのプレス成形により試験片を作製して、ＪＩＳ  Ｋ７２１５に準拠してタイプＤ硬度計により硬度を測定して、柔軟性の指標とした。
【００４８】
８）低温耐衝撃性
実施例および比較例で得られた重合体組成物より、２００℃でのプレス成形により試験片を作製して、ＪＩＳ  Ｋ７１１０に準拠して−２０℃にてアイゾッド衝撃強度を測定して、低温耐衝撃性の指標とした。
【００４９】
８）流動性
実施例および比較例で得られた重合体組成物より、ＪＩＳ  Ｋ７２１０に準拠して２３０℃、２．１６ｋｇ荷重の条件下でＭＦＲを測定して、流動性の指標とした。
【００５０】
参考例１
窒素置換し、乾燥させた耐圧容器に、溶媒としてシクロヘキサン８０Ｌ、開始剤としてｓｅｃ−ブチルリチウム０．１２Ｌ、ルイス塩基としてテトラヒドロフラン０．７Ｌを仕込み、５０℃に昇温した後、スチレン１．２８Ｌを加えて３時間重合させ、引き続いてイソプレン１８.０Ｌを加えて４時間重合を行い、さらにスチレン２.１２Ｌを加えて３時間重合を行った。得られた重合反応液をメタノール８０Ｌ中に注ぎ、析出した固体を濾別して５０℃で２０時間乾燥することにより、１，２−結合および３，４−結合の含有量が６０％のポリスチレン−ポリイソプレン−ポリスチレントリブロック共重合体（以下、これを共重合体（１）と略称する）１５．４ｋｇを得た。共重合体（１）のＭｗ（Ａ１）／Ｍｗ（Ａ２）は０．６０、ガラス転移点は−１５℃、スチレン含有量は２０質量％、重量平均分子量は１２００００であった。
続いて、共重合体（１）を二軸押出機によってシリンダー温度２００℃で溶融させ、アンダーウォーターカッターにより共重合体（１）のペレットを製造した。
【００５１】
参考例２
参考例１において、開始剤としてｓｅｃ−ブチルリチウム０．１８Ｌ、ルイス塩基としてＮ，Ｎ，Ｎ’，Ｎ’−テトラメチレンジアミン０．１Ｌを仕込み、重合させるモノマーとしてスチレン２．０５Ｌ、ブタジエン１６．６Ｌおよびスチレン４．１０Ｌを逐次添加して重合させた以外は参考例１と同様の方法で重合反応および単離操作を行い、１，２−結合の含有量が８０％のポリスチレン−ポリブタジエン−ポリスチレントリブロック共重合体１５．８ｋｇを得た。
続いて、得られたポリスチレン−ポリブタジエン−ポリスチレントリブロック共重合体１５．８ｋｇをシクロヘキサン２００Ｌに溶解し、水素添加触媒としてパラジウムカーボン（パラジウム担持量：５質量％）を該共重合体に対して５質量％添加し、水素圧力２ＭＰａ、１５０℃の条件で１０時間反応を行った。放冷、放圧後、濾過によりパラジウムカーボンを除去し、濾液を濃縮し、さらに真空乾燥することにより、ポリスチレン−ポリブタジエン−ポリスチレントリブロック共重合体の水素添加物（以下、これを共重合体（２）と略称する）を得た。共重合体（２）のＭｗ（Ａ１）／Ｍｗ（Ａ２）は０．５０、ガラス転移点は−２５℃、スチレン含有量は３５質量％、ポリイソプレンブロックにおける炭素−炭素二重結合の水素添加率は７５％、重量平均分子量は１０００００であった。続いて、参考例１と同様の方法で共重合体（２）のペレットを得た。
【００５２】
参考例３
参考例１において、開始剤としてｓｅｃ−ブチルリチウム０．２０Ｌ、ルイス塩基としてテトラヒドロフラン０．４０Ｌを仕込み、重合させるモノマーとしてスチレン１．２６Ｌ、イソプレン２１．８Ｌおよびスチレン３．１５Ｌを逐次添加して重合させた以外は参考例１と同様の方法で重合反応および単離操作を行い、１，２−結合および３，４−結合の含有量が６０％のポリスチレン−ポリイソプレン−ポリスチレントリブロック共重合体を得た。さらに、得られたトリブロック共重合体を参考例２と同様の方法で水素添加することによりポリスチレン−ポリイソプレン−ポリスチレントリブロック共重合体の水素添加物（以下、これを共重合体（３）と略称する）を得た。共重合体（３）のＭｗ（Ａ１）／Ｍｗ（Ａ２）は０．４０、ガラス転移点は−１０℃、スチレン含有量は２０質量％、ポリイソプレンブロックにおける炭素−炭素二重結合の水素添加率は８０％、重量平均分子量は１１００００であった。続いて、参考例１と同様の方法で共重合体（３）のペレットを得た。
【００５３】
参考例４
参考例１において、開始剤としてｓｅｃ−ブチルリチウム０．１２Ｌ、ルイス塩基としてテトラヒドロフラン０．３２Ｌ、重合させるモノマーとしてスチレン０．４９Ｌ、イソプレン６．８０Ｌおよびブタジエン７．５０Ｌ、スチレン１．４７Ｌを逐次添加して重合させた以外は参考例１と同様の方法で重合反応および単離操作を行い、１，２−結合および３，４−結合の含有量が６５％のポリスチレン−ポリ（イソプレン／ブタジエン）−ポリスチレントリブロック共重合体を得た。さらに、得られたトリブロック共重合体を参考例２と同様の方法で水素添加することによりポリスチレン−ポリ（イソプレン／ブタジエン）−ポリスチレントリブロック共重合体の水素添加物（以下、これを共重合体（４）と略称する）を得た。共重合体（４）のＭｗ（Ａ１）／Ｍｗ（Ａ２）は０．３０、ガラス転移点は−３５℃、スチレン含有量は１６質量％、ポリ（イソプレン／ブタジエン）ブロックにおける炭素−炭素二重結合の水素添加率は８０％、重量平均分子量は１３００００であった。続いて、参考例１と同様の方法で共重合体（４）のペレットを得た。
【００５４】
参考例５
参考例１において、開始剤としてｓｅｃ−ブチルリチウム０．１８Ｌ、重合させるモノマーとしてスチレン２．４３Ｌ、ブタジエン１６.６Ｌおよびスチレン２.４３Ｌを逐次添加して重合させた以外は参考例１と同様の方法で重合反応および単離操作を行い、１，２−結合の含有量が５％のポリスチレン−ポリブタジエン−ポリスチレントリブロック共重合体を得た。得られたトリブロック共重合体を参考例２と同様の方法で水素添加することによりポリスチレン−ポリブタジエン−ポリスチレントリブロック共重合体の水素添加物（以下、これを共重合体（５）と略称する）を得た。共重合体（５）のＭｗ（Ａ１）／Ｍｗ（Ａ２）は１．００、ガラス転移点は−６１℃、スチレン含有量は３０質量％、ポリブタジエンブロックにおける炭素−炭素二重結合の水素添加率は９５％、重量平均分子量は１０００００であった。続いて、参考例１と同様の方法で共重合体（５）のペレットを得た。
【００５５】
参考例６
参考例１において、開始剤としてｓｅｃ−ブチルリチウム０．２０Ｌ、ルイス塩基としてテトラヒドロフラン０．４０Ｌを仕込み、重合させるモノマーとしてスチレン０．２Ｌ、イソプレン２１．８Ｌおよびスチレン４．２０Ｌを逐次添加して重合させた以外は参考例１と同様の方法で重合反応および単離操作を行い、１，２−結合および３，４−結合の含有量が６０％のポリスチレン−ポリイソプレン−ポリスチレントリブロック共重合体を得た。さらに、得られたトリブロック共重合体を参考例２と同様の方法で水素添加することによりポリスチレン−ポリイソプレン−ポリスチレントリブロック共重合体の水素添加物（以下、これを共重合体（６）と略称する）を得た。共重合体（６）のＭｗ（Ａ１）／Ｍｗ（Ａ２）は０．０５、ガラス転移点は−２５℃、スチレン含有量は２０質量％、ポリイソプレンブロックにおける炭素−炭素二重結合の水素添加率は８５％、重量平均分子量は１２００００であった。続いて、参考例１と同様の方法で共重合体（６）のペレットを得た。
【００５６】
参考例７
参考例１において、開始剤としてｓｅｃ−ブチルリチウム０．１３Ｌ、ルイス塩基としてＮ，Ｎ，Ｎ’，Ｎ’−テトラメチレンジアミン０．１２Ｌを仕込み、重合させるモノマーとしてスチレン１．７４Ｌ、イソプレン１９．６Ｌおよびスチレン１．９４Ｌを逐次添加して重合させた以外は参考例１と同様の方法で重合反応および単離操作を行い、１，２−結合および３，４−結合の含有量が７０％のポリスチレン−ポリイソプレン−ポリスチレントリブロック共重合体（以下、これを共重合体（７）と略称する）を得た。共重合体（７）のＭｗ（Ａ１）／Ｍｗ（Ａ２）は０．９０、ガラス転移点は１０℃、スチレン含有量は２０質量％、重量平均分子量は１２００００であった。続いて、参考例１と同様の方法で共重合体（７）のペレットを得た。
【００５７】
参考例８
参考例１において、開始剤としてｓｅｃ−ブチルリチウム０．２０Ｌを仕込み、重合させるモノマーとしてスチレン５．７４Ｌ、イソプレン８．２３Ｌおよびスチレン５．７４Ｌを逐次添加して重合させた以外は参考例１と同様の方法で重合反応および単離操作を行い、１，２−結合および３，４−結合の含有量が５％のポリスチレン−ポリイソプレン−ポリスチレントリブロック共重合体を得た。得られたトリブロック共重合体を参考例２と同様の方法で水素添加することによりポリスチレン−ポリイソプレン−ポリスチレントリブロック共重合体の水素添加物（以下、これを共重合体（８）と略称する）を得た。共重合体（８）のＭｗ（Ａ１）／Ｍｗ（Ａ２）は１．００、ガラス転移点は−５８℃、スチレン含有量は６５質量％、ポリイソプレンブロックにおける炭素−炭素二重結合の水素添加率は９５％、重量平均分子量は８００００であった。続いて、参考例１と同様の方法で共重合体（８）のペレットを得た。
【００５８】
実施例１〜４および比較例１〜７
参考例１〜８で得られた共重合体のペレットに、金属せっけん［「カルシウムステアレート」（商品名）、日本油脂製、複分解法］［「マグネシウムステアレート」（商品名）、日本油脂製、複分解法］、タルク［「Ｌ−１」（商品名）、日本タルク製］またはポリプロピレン微粉［「セリダストＶＰ６０７１」（商品名）、クラリアント社製］を表１または表２に示した割合で粉打ちし、これらが添着されたトリブロック共重合体ペレットを得た。このペレットを用いて、耐ブロッキング性、耐黄変性および灰分を評価または測定した。結果を表１および２に示す。
また、上記で得られたトリブロック共重合体ペレットおよびプロピレン−エチレンランダム共重合体［「Ｆ２２６Ｄ」（商品名）、グランドポリマー製、ＭＦＲ＝６ｇ／１０分（２３０℃、２１．２Ｎ）、融点１４５℃］を表１または表２に示した割合でドライブレンドし、２００℃で溶融混練した後、アンダーウォーターカッターにより重合体組成物のペレットを製造した。これをプレス成形して試験片を作製して、透明性、柔軟性、低温耐衝撃性および流動性を評価した。結果を表１および表２に示す。
【００５９】
【表１】
2007308525.tif 000002
【００６０】
【表２】
2007308525.tif 000003
【００６１】
表１および表２より、実施例１〜４で得られたトリブロック共重合体ペレットは、耐ブロッキング性、耐黄変性に優れ、灰分が少ないことが分かる。また、実施例１〜４で得られた重合体組成物は、透明性、柔軟性、低温耐衝撃性および流動性に優れていることが分かる。
これに対して、金属せっけんの代わりにタルクが添着された比較例１で得られたトリブロック共重合体ペレットは、耐ブロッキング性に劣り、灰分が多い。また、比較例１で得られた重合体組成物は、透明性に劣り、カルシウムステアレートの添着量が多い比較例２で得られたトリブロック共重合体ペレットは、耐黄変性に劣り、灰分が多い。
また、ポリプロピレン微粉が添着された比較例３で得られたトリブロック共重合体ペレットは、耐ブロッキング性に劣る。
比較例４で用いられた共重合体（５）はＭｗ（Ａ１）／Ｍｗ（Ａ２）の値が大きく、ガラス転移点が低いため、得られた重合体組成物は、透明性、柔軟性、流動性に劣る。
また、比較例５で用いられた共重合体（６）はＭｗ（Ａ１）／Ｍｗ（Ａ２）の値が小さいため、得られたトリブロック共重合体ペレットは耐ブロッキングに劣り、重合体組成物は低温耐衝撃性に劣る。
共重合体（７）はＭｗ（Ａ１）／Ｍｗ（Ａ２）の値が大きく、ガラス転移点が高いため、比較例６で得られた重合体組成物は、低温耐衝撃性、流動性に劣る。
共重合体（８）はＭｗ（Ａ１）／Ｍｗ（Ａ２）の値が大きく、ガラス転移点が低いため、比較例７で得られた重合体組成物は、透明性、柔軟性、流動性に劣る。
【産業上の利用可能性】
【００６２】
本発明のトリブロック共重合体ペレットは、耐ブロッキング性に優れ、灰分が少なく、ポリオレフィン系樹脂と配合した際、透明性、柔軟性、低温耐衝撃性に優れ、良好な流動性を有する重合体組成物を与えることから、例えば、食品用包装材、プラスチック製医薬品容器などの用途に好適に用いることができる。